(57)【特許請求の範囲】
【請求項１】
橋梁の伸縮装置部位の漏水補修方法であって、
橋梁の上側から、漏水経路へ、水分捕捉型の第１充填剤を充填した後、その上へ、前記第１充填剤よりも硬化速度が速い水分捕捉型の第２充填剤を充填する工程を具備し、
前記第１充填剤のＢ型回転粘度計を用いて測定した粘度（η）が、初期値（η0）は１０〜１００（ｍＰａ／ｓｅｃ）であり、２０分経過後の粘度（η20）はη0＜η20＜２５０（ｍＰａ／ｓｅｃ）の関係を満たし、４５分経過後の粘度（η45）はη45＞η0×１．５（ｍＰａ／ｓｅｃ）の関係を満たし、
充填してから１０分経過後の前記第２充填剤の粘度は、前記第１充填剤の場合に対して２〜１０倍であり、
充填する前記第１充填剤と前記第２充填剤との容積比は２：８〜４：６であり、
前記第１充填剤よりも前記第２充填剤が先に硬化することで、硬化した前記第２充填剤と前記漏水経路を構成する面との間に前記第１充填剤が移動し、前記漏水経路を構成する面に形成されている亀裂に前記第１充填剤が浸透してこれを塞ぎ、一方、硬化した前記第２充填剤が、前記第１充填剤が硬化する前であっても、橋梁を通過する自動車による上部からの荷重を支えることができる、漏水補修方法。
【請求項２】
橋梁の上側から見た場合の前記漏水経路の幅の最大値が３０ｍｍ以上である、請求項１に記載の漏水補修方法。
【発明の詳細な説明】
【技術分野】
【０００１】
本発明は橋梁の伸縮装置部位の漏水補修方法に関する。
【背景技術】
【０００２】
伸縮装置とは、橋梁の路面端部に設けられるもので、温度変化等に起因する膨張や収縮、地震や車の走行に伴う橋梁の変形を吸収し、自動車や人が支障なく通行できるようにするものである。
【０００３】
伸縮装置は下面側に止水措置が施されており、雨水等が桁下や支承等へ流れ落ちない構造となっているのが通常である。しかしながら、老朽化等に起因して止水機能が損なわれ、漏水が生じる場合がある。漏水が生じると、支承、橋梁端部、橋脚、橋台等が劣化する可能性がある。特に冬季には路面凍結防止剤が散布されることがあるが、漏水箇所があると、路面凍結防止剤中の塩化物が雨水とともにコンクリート等の内部へ浸透し、鉄筋や鉄骨を腐食する可能性がある。また、コンクリート等の内部に浸透した水分が凍結することによって、コンクリートを損壊させる可能性もある。
したがって、伸縮装置およびその周辺部位は漏水が生じないように定期的に補修する必要がある。また、排水型伸縮装置などの、設置時に既に漏水が生じ得る構造となっている伸縮装置もあるが、このようなものについては漏水が生じないように改良することが好ましい。
伸縮装置の漏水補修方法としては、例えば特許文献１に記載の方法が挙げられる。
【先行技術文献】
【特許文献】
【０００４】
【特許文献１】特開２００８−６９５９６号公報
【発明の概要】
【発明が解決しようとする課題】
【０００５】
ところで、伸縮装置およびその周辺部位は老朽化等によって様々な漏水経路が形成され得る。例えば、止水構造体と後打ちモルタルとの接着が破断して漏水経路が形成される場合がある。また、後打ちモルタルまたは後打ちコンクリートと舗装との間の密着が不十分となり漏水経路が形成される場合がある。また、止水構造体、後打ちモルタルまたは後打ちコンクリート自体が劣化してひび割れが生じ漏水経路が形成される場合がある。さらに、止水構造体自体が破損して脱落し、漏水経路が形成される場合もある。
しかしながら、このような種々の漏水経路のほぼ全てについて対応することができる漏水補修方法は、従来、提案されていなかった。また、止水構造体の多くの部分が脱落したような、漏水経路の幅が大きい場合、それを短時間で補修することは困難であった。
【課題を解決するための手段】
【０００６】
本発明は、上記のような課題を解決することを目的とする。
すなわち本発明は、種々の漏水経路について対応することができる漏水補修方法を提供することにある。
【０００７】
本発明者は鋭意検討し、上記課題を解決する方法を見出し、本発明を完成させた。
本発明は次の（１）〜（４）である。
（１）橋梁の伸縮装置部位の漏水補修方法であって、
橋梁の上側から、漏水経路へ、水分捕捉型の充填剤を充填する工程を具備する、漏水補修方法。
（２）前記漏水経路へ、硬化速度が異なる少なくとも２種類の充填剤を順に充填する工程であり、第１充填剤を充填した後、前記第１充填剤よりも硬化速度が速い第２充填剤を充填する、上記（１）に記載の漏水補修方法。
（３）前記充填剤のＢ型回転粘度計を用いて測定した粘度（η）が、初期値（η0）は１０〜１００（ｍＰａ／ｓｅｃ）であり、２０分経過後の粘度（η20）はη0＜η20＜２５０（ｍＰａ／ｓｅｃ）の関係を満たし、４５分経過後の粘度（η45）はη45＞η0×１．５（ｍＰａ／ｓｅｃ）の関係を満たす、上記（１）または（２）に記載の漏水補修方法。
（４）橋梁の上側から見た場合の前記漏水経路の幅の最大値が３０ｍｍ以上である、上記（１）〜（３）のいずれかに記載の漏水補修方法。
【発明の効果】
【０００８】
本発明によれば、種々の漏水経路について対応することができる漏水補修方法を提供することができる。また、既設の伸縮装置を取り替えることなく、そのまま利用できるので、施工コストを抑制することができる。
また、本発明は好ましくは、前記漏水経路へ、硬化速度が異なる少なくとも２種類の充填剤を順に充填するものであって、第１充填剤を充填した後、前記第１充填剤よりも硬化速度が速い第２充填剤を充填する方法であるが、このような場合、止水構造体の多くの部分が脱落したような場合のように漏水経路の幅が大きくても、それを短時間で補修することができる。
【図面の簡単な説明】
【０００９】
【図１】一般的な橋梁用伸縮装置およびその周辺部位を上側（路面側）から見た概略図である。
【図２】図１のＡ−Ａ線における概略断面図である。
【図３】橋梁用伸縮装置およびその周辺部位に形成された漏水経路を示す概略断面図である。
【図４】本発明の方法の具体例を説明するための概略断面図である。
【図５】橋梁用伸縮装置およびその周辺部位に形成された漏水経路を示す別の概略断面図である。
【図６】本発明の好適方法を説明するための概略断面図である。
【図７】本発明の好適方法を説明するための別の概略断面図である。
【図８】本発明の好適方法を説明するためのさらに別の概略断面図である。
【図９】水分捕捉型充填剤の性能試験について説明するための概略図である。
【発明を実施するための形態】
【００１０】
本発明について説明する。
本発明は、橋梁の伸縮装置部位の漏水補修方法であって、橋梁の上側から、漏水経路へ、水分捕捉型の充填剤を充填する工程を具備する、漏水補修方法である。
このような漏水補修方法を、以下では「本発明の方法」ともいう。
本発明において「橋梁の伸縮装置部位」とは、橋梁の伸縮装置およびその周辺部位を意味するものとする。
【００１１】
初めに、橋梁の伸縮装置部位の構造について具体例を用いて説明する。
図１は一般的な橋梁の伸縮装置およびその周辺部位（道路）を上側（路面側）から見た概略図であり、図２は図１のＡ−Ａ線における概略断面図である。
【００１２】
図１、図２において伸縮装置１０は、橋梁本体である床板２０、２０の遊間に設けられている。また、床板２０の上の舗装２２と伸縮装置１０と間に、モルタルまたはコンクリートが後打ちされることで伸縮装置１０が固定されている。後打ちされたモルタルまたはコンクリートを、以下では、後打ちモルタル等（２４）ともいう。
【００１３】
また、図１、図２に例示した伸縮装置１０は、フェースプレート１１、シール材１３、バックアップ材１５、腹板１７、支持具１９を備えている。
伸縮装置１０における道路面は、互いに噛み合う一対の櫛形鋼製のフェースプレート１１からなる。フェースプレート１１の下方にはシール材１３およびバックアップ材１５が配置されている。また、フェースプレート１１の下面から下方へ、後打ちモルタル等２４および／または床板２０の側面に密着するように腹板１７が配置されている。シール材１３およびバックアップ材１５は腹板１７の側面に接着されている。バックアップ材１５は支持具１９によって支えられている。
なお、伸縮装置には様々な種類があり、例えば腹板１７を備えないものもある。この場合、シール材１３およびバックアップ材１５は後打ちモルタル等２４および／または床板２０の側面に接着される。
【００１４】
次に、伸縮装置およびその周辺部位に形成される漏水経路について説明する。
図３は、伸縮装置部位に形成された漏水経路を示す概略断面図である。図３に示す伸縮装置部位は、図２に示した態様の伸縮装置部位が老朽化したものと考えてもよい。
【００１５】
図３に示す漏水経路３１は、シール材１３およびバックアップ材１５が劣化してひび割れて生じたものである。入口３１ａから漏水経路３１へ入り込んだ雨水等は出口３１ｂへ到達して漏水する。
また、図３に示す漏水経路３３は、フェースプレート１１および腹板１７と後打ちモルタル等２４および床板２０との密着性がなくなり形成されたものである。入口３３ａから漏水経路３３へ入り込んだ雨水等は出口３３ｂへ到達して漏水する。
また、図３に示す漏水経路３５は、舗装２２と後打ちモルタル等２４と床板２０との密着性がなくなり形成されたものである。入口３５ａから漏水経路３５へ入り込んだ雨水等は出口３５ｂへ到達して漏水する。
【００１６】
また、図３に示したものの他にも、シール材１３およびバックアップ材１５と腹板１７との密着性がなくなり漏水経路が形成される場合や、後打ちモルタル等２４が劣化してひび割れて漏水経路が形成される場合もある。
【００１７】
このような漏水経路から漏水が生じると、支承、橋梁端部、橋脚、橋台等が劣化する可能性がある。また、冬季には、散布された路面凍結防止剤中の塩化物が雨水とともにコンクリート等の内部へ浸透し、鉄筋や鉄骨を腐食する可能性がある。また、漏水経路の内部に浸透した水分が凍結することによって、漏水経路を拡大し、コンクリート等を損壊させる可能性もある。
【００１８】
本発明の方法によると、上記のような漏水経路が形成された伸縮装置およびその周辺部位の漏水を補修することができる。
このような本発明の方法について、図４を用いて具体的に説明する。
図４は、図３に示した、シール材１３およびバックアップ材１５が劣化してひび割れて生じた漏水経路３１を有する伸縮装置部位に、本発明の方法を適用して漏水補修したことを示す概略断面図である。
本発明の方法では、図４に示すように、初めに、漏水経路３１の入口３１ａを塞ぐようにホース４２の一方端部を配置する。ホース４２の他方端部は圧送タンク４４およびコンプレッサー４６に連結されており、圧送タンク４４中の充填剤をホース４２を通じて漏水経路３１へ充填することができる。
【００１９】
ここで、充填剤５０は、図４に示すように、入口３１ａから充填して出口３１ｂにまで到達させることが好ましい。つまり、本発明の方法は充填剤を用いて漏水経路の出口を塞ぐ工程をさらに具備することが好ましい。
【００２０】
また、出口３１ｂが解放されていると、特に充填剤の充填直後においては、出口３１ｂから下方へ充填した充填剤が漏れてしまう可能性がある。したがって、遮蔽剤４８などを用いて、図４に示すように出口３１ｂを塞ぐことが好ましい。
【００２１】
本発明の方法において用いる充填剤は、水分捕捉型の充填剤である。
漏水経路へ充填された充填剤は、漏水経路内に残留する水分を捕捉するので、鋼製部材やコンクリート中の鉄筋等の腐食を防止することができる。また、当該水分が凍結することによる漏水経路の拡大やコンクリート等の損壊を防止することができる。
【００２２】
水分捕捉型の充填剤は水分を捕捉する充填剤であれば特に限定されず、容易に充填作業を行うことができるものであることが好ましく、さらに充填完了後、短時間で充填剤が硬化するものであることがより好ましい。例えば水分捕捉型ウレタン樹脂（例えば、ウレタン技研工業社製、ＴＡ−７４５）を用いることができる。水分捕捉型ウレタン樹脂に、公知の希釈剤（例えば、プロピレンカーボネート）を適量混合して粘度を調整することが好ましい。また、水分捕捉型ウレタン樹脂の分子量を調整して粘度を調整することもできる。また、公知の難燃可塑剤（例えばリン系のもの）を適量混合してもよい。さらに公知の触媒（例えばＳｎ触媒）を適量混合して硬化速度を調整することもできる。
【００２３】
また、充填剤は、Ｂ型回転粘度計を用いた粘度（η）が、充填する直前の粘度である初期値（η0）は１０〜１００（ｍＰａ／ｓｅｃ）であり、かつ、充填してから２０分経過後の粘度（η20）はη0＜η20＜２５０（ｍＰａ／ｓｅｃ）の関係を満たし、かつ、充填してから４５分経過後の粘度（η45）はη45＞η0×１．５の関係を満たすものであることが好ましい。
また、充填剤は、さらに、η0＜η20＜η0×２の関係を満たすものであることがより好ましい。漏水経路は細く入り組んでいる場合が多いので、出口から入口まで充填剤を充填するのは比較的困難であるが、このような粘度を有する充填剤であれば、比較的容易に漏水経路へ充填剤を充填することができ、さらに充填完了後、短時間で充填剤が硬化するので好ましい。
η0は、４０〜９０（ｍＰａ／ｓｅｃ）であることがより好ましく、６０〜８０（ｍＰａ／ｓｅｃ）であることがさらに好ましい。
η20は、η0＜η20＜２３０（ｍＰａ／ｓｅｃ）の関係を満たすことがより好ましく、η0＜η20＜２００（ｍＰａ／ｓｅｃ）の関係を満たすことがさらに好ましい。
η45は、η45＞η0×１．８の関係を満たすことがより好ましく、η45＞η0×２．０の関係を満たすことがさらに好ましい。
η20は、η0＜η20＜η0×１．５の関係を満たすことがより好ましく、η0＜η20＜η0×１．２の関係を満たすことがさらに好ましい。
上記のように水分捕捉型ウレタン樹脂と希釈剤と難燃可塑剤と触媒とを混合して、上記の粘度（η）を備える充填剤を得ることができる。
【００２４】
なお、本発明において充填剤（後述する第１充填剤および第２充填剤を含む）の粘度は、ＪＩＳ  Ｋ７１１７−１−１９９９「液状の樹脂の回転粘度計による粘度試験方法」（Ｂ型粘度計を使用）によって測定した値を意味するものとする。
【００２５】
次に、伸縮装置およびその周辺部位に形成される、別の漏水経路について説明する。
図５は、伸縮装置部位に形成された漏水経路を示している。図５に示す伸縮装置部位は、図２に示した態様の伸縮装置が老朽化し、シール材１３、バックアップ材１５、支持具１７および支持具１９が脱落して漏水経路３７が形成されたものと考えてもよい。また、図５に示す伸縮装置部位は、シール材１３、バックアップ材１５、支持具１７および支持具１９が初めから（設置時から）無かったもの（排水型伸縮装置等）と考えてもよい。
入口３７ａから漏水経路３７に入り込んだ雨水等は出口３７ｂへ到達して漏水する。また、後打ちモルタル等２４や床板２０に亀裂３９が形成されている場合には、亀裂３９を通じて後打ちモルタル等２４などの内部へ雨水等が浸透する場合がある。
【００２６】
図５は漏水経路の幅が大きい態様である。場合によってはこの漏水経路の幅の最大値は２００ｍｍ程度のもなる。なお、ここで漏水経路は、本発明の方法を適用して充填剤を充填すべき部分であるので、「漏水経路の幅」とは、図５においてＷで示す、漏水経路における道路面に平行な長さである。
【００２７】
このような漏水経路から漏水が生じると、支承、橋梁端部、橋脚、橋台等が劣化する可能性がある。また、冬季には、散布された路面凍結防止剤中の塩化物が雨水とともにコンクリート等の内部へ浸透し、鉄筋や鉄骨を腐食する可能性がある。また、図５に示す亀裂３９の内部に浸透した水分が凍結して、後打ちモルタル等２４を損壊させる可能性もある。
【００２８】
本発明は好ましくは、前記漏水経路へ、硬化速度が異なる少なくとも２種類の充填剤を順に充填するものであって、前記第１充填剤を充填した後、前記第１充填剤よりも硬化速度が速い第２充填剤を充填する方法であるが、このような本発明の好適方法によると、図５に示すような漏水経路の幅が大きい場合でも、これを短時間で塞ぐ補修を行うことができる。
【００２９】
ここで第１充填剤として、前述の水分捕捉型充填剤を用いることが好ましい。すなわち、第１充填剤は、分子量を適正範囲内に調整した水分捕捉型ウレタン樹脂（例えばウレタン技研工業社製、ＴＡ−７４５）に、公知の希釈剤、可塑剤または触媒を適量添加して硬化速度を調整したものであることが好ましい。また、前述と同様に、この第１充填剤は、Ｂ型回転粘度計を用いた粘度（η）が、充填する直前の粘度である初期値（η0）は１０〜１００（ｍＰａ／ｓｅｃ）であり、かつ、充填してから２０分経過後の粘度（η20）はη0＜η20＜２５０（ｍＰａ／ｓｅｃ）の関係を満たし、かつ、充填してから４５分経過後の粘度（η45）はη45＞η0×１．５の関係を満たすものであることがより好ましい。η0、η20およびη45の好ましい範囲および関係についても前述と同様である。
【００３０】
このような本発明の好適方法について、図６〜８を用いて説明する。
図６は、図５に示した態様の伸縮装置部位における漏水経路３７の出口３７ｂ（図５に示す態様の場合は伸縮装置における遊間とも言える）を塞ぐように支持体５６を設置し、その上に第１充填剤５２を流し込んだ状態を示している。
ここで支持体５６はある程度柔軟性があり、橋梁の変形に追従して変形するものであって、漏水経路の出口を塞ぐことができるものであればよく、例えば発砲体を用いることができる。図６に示す態様の場合、発砲体からなる支持体５６を後打ちモルタル等２４の側面に、接着、粘着または圧着させて、漏水経路３７の出口３７ｂを塞いでいる。
【００３１】
支持体５６の上に第１充填剤５２を流し込んだ後、図７に示すように、第１充填剤５２の上へ第２充填剤５４を流し込むように充填する。
ここで第２充填剤は、第１充填剤よりも硬化速度が速いものである。そして、あまり時間をおかず（つまり第１充填剤が硬化する前に）、第２充填剤を充填する。そうすると、第１充填剤よりも先に第２充填剤が硬化し始める。ここで、第１充填剤と第２充填剤とは攪拌しない限り、あまり混ざらない。逆に言えば、第１充填剤と第２充填剤とができるだけ混ざらないように、第１充填剤の上から第２充填剤を流し込むことが好ましい。
【００３２】
このようにして第１充填剤の上へ第２充填剤を流し込むように充填すると、液状の充填剤（第１充填剤および第２充填剤）の対流や表面張力等の影響で、図８に示すように、第１充填剤が底面側および側面側（後打ちモルタル等２４の側面側および支持体５６の上面側）に移動する。そうすると、この底面や側面は温度が低いので、第１充填剤の硬化反応が進行し難くなる。この結果、相対的に硬化速度が遅い第１充填剤の硬化速度は、さらに遅くなるので、第１充填剤は比較的長時間、流動性が保たれる。
このように第１充填剤は底面や側面に偏在することとなり、さらにその粘性は低いので、亀裂３９に入り込み、少なくともこの亀裂の入口を塞ぐことができる。
また、図８に示すように、硬化速度が速い第２充填剤が漏水経路の中心付近で早く硬化して強度を発現する。よって、第１充填剤が完全に硬化していない状態でも、伸縮装置の上部からの荷重に耐えることができる。
【００３３】
ここで、第１充填剤と第２充填剤との容積比は、１：９〜５：５であることが好ましく、２：８〜４：６であることがより好ましい。このような容積比であると、第１充填剤が完全に硬化していなくても、伸縮装置の上部からの荷重により耐えることができる。
【００３４】
このような本発明の好適方法によると、漏水経路の幅が広い場合でも、補修を短時間に行うことができる。橋梁の伸縮装置部位の補修は、通常、道路の交通規制を行い、例えば４時間程度の時間で行わなければならないが、本発明の好適方法によれば、第１充填剤が完全に硬化しなくても、補修した伸縮装置部位の上を自動車等が通過することができる。具体的には第２充填剤が速く硬化して、自動車等の荷重を支える役割を果たすことができる。そして、単に硬化速度が速い充填剤を用いるのではなく、上記のように第１充填剤と第２充填剤とを順に用いることで、亀裂（図５〜図８に示す亀裂３９など）を塞ぐこともできる。
【００３５】
このような本発明の好適方法であると、漏水経路の幅（Ｗ）の最大値が３０ｍｍ以上であっても、短時間で漏水経路を塞ぐ補修を行うことができる。Ｗの最大値が好ましくは１００ｍｍ以上、より好ましくは１５０ｍｍ以上、さらに好ましくは２００ｍｍ以上であっても、同様に、漏水経路を短時間で塞ぐ補修を行うことができる。Ｗの最大値は６００ｍｍ以下であることが好ましく、５００ｍｍ以下であることがより好ましく、３００ｍｍ以下であることがさらに好ましい。
【００３６】
第２充填剤は、第１充填剤よりも硬化速度が速いものであれば特に限定されず、充填してから１０分経過後の粘度が、第２充填剤の場合、第１充填剤の場合に対して２倍以上であることが好ましく、２〜１０倍であることがより好ましい。なお、粘度は、Ｂ型回転粘度計を用いて測定した粘度である。
【００３７】
このような第２充填剤は、上記の第１充填剤と同様にして、分子量を適正範囲内とした水分捕捉型ウレタン樹脂に、希釈剤、難燃可塑剤または触媒を適量添加して得ることができる。水分捕捉型ウレタン樹脂として、例えば、ウレタン技研工業社製、ＴＡ−７４６を用いることができる。
【実施例】
【００３８】
＜水分捕捉型の充填剤の性能試験＞
矩形であって表面のほぼ全面に錆を有する鋼板（錆鋼板）と、錆鋼板と同形状であって錆を有さない鋼板（ダミー鋼板）とを、主面が密着するように重ねた。このとき、錆鋼板とダミー鋼板との主面の間には約１ｍｍの隙間が存在していた。
次に、この隙間を保持したまま、錆鋼板とダミー鋼板とを図９に示すように充填剤の中へ浸漬し、１０分間保持した。
図９は浴槽６６中の充填剤６２に、錆鋼板６０とダミー鋼板６４とを浸漬した状態を示す概略断面図である。
【００３９】
ここで充填剤は、水分捕捉型ウレタン樹脂（ウレタン技研工業社製、ＴＡ‐７４５）に、希釈剤（プロピレンカーボネート）およびＳｎ触媒を添加して粘度を調整したものである。粘度をＪＩＳ  Ｋ７１１７−１−１９９９に準じてＢ型回転粘度計を測定したところ、初期値（η0）で７３（ｍＰａ／ｓｅｃ）であり、２０分経過後の粘度（η20）が９３（ｍＰａ／ｓｅｃ）であり、４５分経過後の粘度（η45）が１７４（ｍＰａ／ｓｅｃ）であった。
【００４０】
１０分経過後、錆鋼板とダミー鋼板とを充填剤の中から取り出し、隙間内を観察したところ、隙間の全域に充填剤が浸透していることを確認できた。
また、錆鋼板の断面を顕微鏡にて観察したところ、錆鋼板の表面に積層し微細孔構造を備えている錆の内部にまで、充填剤が浸透していることを確認できた。
【００４１】
このような実験によって、細く入り組んだ漏水経路であっても、容易に充填剤を充填することができると考えられる。
【符号の説明】
【００４２】
１０    伸縮装置
１１    フェースプレート
１３    シール材
１５    バックアップ材
１７    腹板
１９    支持具
２０    床板
２２    舗装
２４    後打ちモルタル等
３１、３３、３５、３７    漏水経路
３１ａ、３３ａ、３５ａ、３７ａ    漏水経路の入口
３１ｂ、３３ｂ、３５ｂ、３７ｂ    漏水経路の出口
３９    亀裂
４２    ホース
４４    圧送タンク
４６    コンプレッサー
４８    遮蔽剤
５０    充填剤
５２    第１充填剤
５４    第２充填剤
５６    支持体
６０    錆鋼板
６２    充填剤
６４    ダミー鋼板
６６    浴槽
【図１】
0005703483.tif 000002
【図２】
0005703483.tif 000003
【図３】
0005703483.tif 000004
【図４】
0005703483.tif 000005
【図５】
0005703483.tif 000006
【図６】
0005703483.tif 000007
【図７】
0005703483.tif 000008
【図８】
0005703483.tif 000009
【図９】
0005703483.tif 000010